(57)【特許請求の範囲】
【請求項１】
ポリ（ビニルブチラール）樹脂、ならびに、
トリエチレングリコールジ−（２−エチルヘキサノエート）、トリエチレングリコールジ−（２−エチルブチレート）、トリエチレングリコールジヘプタノエート、テトラエチレングリコールジヘプタノエート、ジヘキシルアジペート、ジオクチルアジペート、ヘキシルシクロヘキシルアジペート、ジイソノニルアジペート、ヘプチルノニルアジペート及びジブチルセバケートからなる群より選ばれる少なくとも１種の可塑剤、及び、
エポキシ化植物油、
を含む混合物、
を含む、高流動性インターレイヤであって、該インターレイヤは１００部のポリ（ビニルブチラール）樹脂あたりに１５〜１００部の混合物を含み、かつ、熱機械分析装置によりＤＦ１３５として測定される流動度が０．２０ｍｍより大きい、高流動性インターレイヤ。
【請求項２】
前記混合物は１００部のポリ（ビニルブチラール）樹脂あたりに１０〜７５部の前記群から選ばれる可塑剤を含む、請求項１記載の高流動性インターレイヤ。
【請求項３】
前記混合物は１００部のポリ（ビニルブチラール）樹脂あたりに２５〜５０部の前記群から選ばれる可塑剤を含む、請求項１または２記載の高流動性インターレイヤ。
【請求項４】
前記混合物は１００部のポリ（ビニルブチラール）樹脂あたりに５〜９０部のエポキシ化植物油を含む、請求項１〜３のいずれか１項記載の高流動性インターレイヤ。
【請求項５】
前記エポキシ化植物油はエポキシ化大豆油及びエポキシ化アマニ油からなる群より選ばれる、請求項１〜４のいずれか１項記載の高流動性インターレイヤ。
【請求項６】
前記インターレイヤは多層インターレイヤである、請求項１〜５のいずれか１項記載の高流動性インターレイヤ。
【請求項７】
少なくとも１つの剛性基材、及び、
請求項１〜６のいずれか１項に記載の高流動性インターレイヤ、
を含む、多層パネル。
【請求項８】
１００部のポリ（ビニルブチラール）あたりに６０〜１００部のエポキシ化植物油を含み、１０℃以下のガラス転移温度を有する、ポリ（ビニルブチラール）層を含む、インターレイヤであって、前記ポリ（ビニルブチラール）層は、
トリエチレングリコールジ−（２−エチルヘキサノエート）、トリエチレングリコールジ−（２−エチルブチレート）、トリエチレングリコールジヘプタノエート、テトラエチレングリコールジヘプタノエート、ジヘキシルアジペート、ジオクチルアジペート、ヘキシルシクロヘキシルアジペート、ジイソノニルアジペート、ヘプチルノニルアジペート及びジブチルセバケートからなる群より選ばれる少なくとも１種の可塑剤をさらに含み、
前記ポリ（ビニルブチラール）層は１００部のポリ（ビニルブチラール）あたりに合計総量で１００部未満のエポキシ化植物油及び可塑剤を含む、インターレイヤ。
【請求項９】
前記ポリ（ビニルブチラール）層は４℃以下のガラス転移温度を有する、請求項８記載のインターレイヤ。
【請求項１０】
第二のポリ（ビニルブチラール）層及び第三のポリ（ビニルブチラール）層をさらに含み、該第二のポリ（ビニルブチラール）層及び第三のポリ（ビニルブチラール）層は２５℃〜４０℃のガラス転移温度を有し、第一のポリ（ビニルブチラール）層は第二のポリ（ビニルブチラール）層と第三のポリ（ビニルブチラール）層との間に配置されている、請求項８または９記載のインターレイヤ。
【請求項１１】
１００部のポリ（ビニルブチラール）あたりに２〜２０部のエポキシ化植物油を含み、３５℃以上のガラス転移温度を有する、ポリ（ビニルブチラール）層を含む、インターレイヤであって、前記ポリ（ビニルブチラール）層は、
トリエチレングリコールジ−（２−エチルヘキサノエート）、トリエチレングリコールジ−（２−エチルブチレート）、トリエチレングリコールジヘプタノエート、テトラエチレングリコールジヘプタノエート、ジヘキシルアジペート、ジオクチルアジペート、ヘキシルシクロヘキシルアジペート、ジイソノニルアジペート、ヘプチルノニルアジペート及びジブチルセバケートからなる群より選ばれる少なくとも１種の可塑剤をさらに含み、
前記ポリ（ビニルブチラール）層は１００部のポリ（ビニルブチラール）あたりに合計総量で５０部以下のエポキシ化植物油及び可塑剤を含み、そして
該インターレイヤは、熱機械分析装置によりＤＦ１３５として測定される流動度が０．２０ｍｍより大きい、インターレイヤ。
【請求項１２】
前記ポリ（ビニルブチラール）層は３９℃以上のガラス転移温度を有する、請求項１１記載のインターレイヤ。
【請求項１３】
第二のポリ（ビニルブチラール）層及び第三のポリ（ビニルブチラール）層をさらに含み、該第二のポリ（ビニルブチラール）層及び第三のポリ（ビニルブチラール）層は２０℃〜３５℃のガラス転移温度を有し、第一のポリ（ビニルブチラール）層は第二のポリ（ビニルブチラール）層と第三のポリ（ビニルブチラール）層との間に配置されている、請求項１１または１２記載のインターレイヤ。
【発明の詳細な説明】
【技術分野】
【０００１】
関連出願の相互参照
本願は２０１１年９月２２日に出願した米国実用特許出願第１３／２４０，８３４号の利益及び優先権を主張する。上記文献の全開示を参照により本明細書に取り込む。
【背景技術】
【０００２】
発明の背景
１．発明の分野
本開示は多層パネル用ポリマーインターレイヤ及び少なくとも１層のポリマーインターレイヤシートを有する多層パネルの分野に関する。具体的には、本開示はエポキシ化植物油を含むポリマーインターレイヤの分野に関する。
【０００３】
２．関連技術の説明
一般に、多層ガラスパネルは２枚のガラスの間に挟まれたポリマーシート又はインターレイヤを含むラミネートを指す。ラミネート化多層ガラスパネルは、一般に、建築窓用途、自動車及び航空機の窓、及び、光起電力ソーラーパネルに利用される。最初の２つの用途は、一般に、ラミネート化安全ガラスと呼ばれている。ラミネート化安全ガラスにおけるインターレイヤの主な機能はガラスにかかる衝撃又は力から生じるエネルギーを吸収し、力が加わりそしてガラスが破損した場合でもガラス層を結合させておき、ガラスが鋭い片へと破壊するのを防止することである。さらに、インターレイヤは、一般に、ガラスにはるかに高い遮音等級を与え、ＵＶ及び／又はＩＲ光透過率を低減し、関連する窓の美的魅力を高める。光起電用途に関しては、インターレイヤの主な機能は、商業及び住居用途で電力を発生しそして供給するために使用される光起電力ソーラーパネルをカプセル化することである。
【０００４】
インターレイヤは、一般に、１種以上の可塑剤と、ポリ（ビニルブチラール）などのポリマー樹脂を混合し、そして該混合物を、限定するわけではないが、押出成形を含む、当業者に公知の任意の適用可能なプロセス又は方法によってシート状に溶融加工することによって製造される。必要に応じて、様々な他の目的のために他の追加の添加剤は添加されてよい。インターレイヤシートを形成した後に、それは、通常、輸送及び貯蔵ならびに後述する多層ガラスパネルにおける後での使用のために収集され、そしてロールされる。
【０００５】
多層ガラスパネルをインターレイヤとの組み合わせで一般に製造するやり方の簡略説明を以下に提供する。まず、少なくとも１枚のポリマーインターレイヤシートを２つの基材の間に配置し、そしてすべての過剰のインターレイヤを縁からトリミングし、アセンブリを形成する。複数のポリマーインターレイヤシートを２つの基材の間に配置して、複数のポリマーインターレイヤを有する多層ガラスパネルを形成することは珍しいことではない。次いで、ニップローラー、真空バッグ又は他の脱気機構などの、当業者に知られている適用可能なプロセス又は方法によって、アセンブリから空気を除去する。さらに、インターレイヤは、当業者に既知の任意の方法によって基材に部分的に圧着される。最後の工程で、最終的な一体構造を形成するために、この予備的な接合は、限定するわけではないが、オートクレーブ処理などの当業者に知られている高温高圧ラミネート化法により、より恒久的なものとされる。
【０００６】
一般に、多層ガラスパネルの製造技術で２つの一般的な問題：非効率的な脱気から生じるデラミネーション及びバブリングに遭遇する。デラミネーションは、インターレイヤからの基材の分離などの個々の層へのラミネートの分割又は分離である。これは、通常、多層ガラスの縁の周りに発生し、通常は、大気湿分攻撃又はパネルシール剤の分解、あるいはガラスに課せられた過度の応力によるガラスとインターレイヤとの間の結合の破壊の結果である。ある程度のエッジデラミネーションは多層ガラスパネルにおける一般的な問題である。特定の条件は、エッジデラミネーションの兆候を加速し、特に、基材の１つ以上が波状又は反っている場合に、エッジデラミネーションの兆候を加速する傾向がある。さらに、もしデラミネーションがパネル内に深く拡張しすぎるならば、ガラスパネルの構造的一体性が妥協されることがある。
【０００７】
脱気処理は多層ガラスパネル内のガス又は空気の存在の除去である。多層ガラスパネルに捕捉されたガスは、パネルの光学的透明性及び密着性にマイナス又は変性効果を有する可能性がある。ラミネート化多層ガラスパネル構造物の製造プロセスの間に、ガスは、基材及び１層以上のポリマーインターレイヤの間の隙間空間内に捕捉されることになることがある。一般的に、この捕捉された空気は構造物を真空脱気すること、１対のローラの間でアセンブリをニップすること、又は、当業者に既知の特定の他の方法により、グレージング又はパネル製造プロセスにおいて除去される。しかしながら、これらの技術は、特に、基材の１つ以上が波状又は反っている場合に、基材の間の隙間空間に捕捉された空気のすべてを除去するのに常に有効なわけではない。一般に、多層ガラスパネルの隙間空間内のガスの存在は、ポリマーインターレイヤシート内の気泡又はポリマーインターレイヤシートと基材との間のガスポケット−バブリングとして知られている−の形態を取る。
【０００８】
デラミネーション及びバブリングは、インターレイヤが、限定するわけではないが、焼き戻しガラス、熱強化／強化ガラス、ミスマッチガラス、風防製造用曲げガラスを含む、反っている又は波状ガラスとの組み合わせで、及び、光起電力用途で使用される場合に特に明白かつ重大である。例えば、ガラスの焼き戻し処理は若干の歪み及びローラウェーブを作成し、このように焼き戻ししたガラスは、一般的に、通常のアニール処理されたガラスほど平坦ではない。このような用途では、基材のうねりは基材同士の間、及び、基材とインターレイヤとの間に空隙を形成し、デラミネーション及び気泡形成の傾向を増加させる傾向がある。デラミネーション及び気泡形成の両方は、最終製品の多層ガラスパネルが光学的品質又は構造的一体性が重要な用途で使用される場合に、望ましくなくそして問題となる。したがって、気体ポケット又は気泡が本質的にないほぼ完全なラミネート化ガラスの作成は多層ガラスパネル製造プロセスにおいて最も重要である。製造直後に気体ポケット又は気泡がない多層ガラスパネルの作成が重要なだけでなく、永続性も重要である。溶解したガスが時間の経過とともに、特に、高温で、特定の気象条件及び日光曝露下で、パネル内に現れる（例えば、気泡が形成する）ことは多層ガラスパネルの技術分野において珍しい欠陥ではない。ガラスパネルが反っており、そして波状であるならば、より多量のガス又は空気はラミネート化パネル中に捕捉されるであろう。ラミネート化パネルにトラップされた過剰の空気は高温及び悪天候条件に関するパネルの耐性を有意に減少させ、すなわち、気泡がより低い温度で形成する可能性がある。これにより、あらゆる気泡又はガス状キャビティーがなく、ラミネート生産ラインを出てくることに加えて、多層ガラスパネルはその商業的役割を果たすために最終使用条件下でかなりの期間ガスを含まないままであることも重要である。
【０００９】
反ったガラスでもデラミネーション及びバブリングを防止するための手段として、インターレイヤの流動度を増加させ（例えば、可塑剤装填量を増加させることによる）、厚さを増加させ、又は、その両方とすることのいずれかが一般的になっている。これは、反ったガラス基材の使用に固有の空隙を埋めることができるインターレイヤの能力を増加させる。しかしながら、以前に当該技術分野において利用されていたこれらのインターレイヤ組成物に関して幾つかの問題がある。例えば、厚さの増加に伴ってコスト及び価格の両方が増加してくる。さらに、流動度の増加は、ブロッキング、可塑剤浸出、クリープ、表面粗さ形成、機械強度の低下、及び、製造能力の低下を含む、それ自体の他の問題を形成する。
【００１０】
ブロッキングは、一般に、相互にポリマーインターレイヤが付着することとして当業者に知られている。ブロッキングは、ポリマーインターレイヤ（あるプロセスではロールとして貯蔵される）が相互に接触することが珍しくない、ポリマーインターレイヤシートの製造、貯蔵及び分配の間に問題となることがある。インターレイヤの流動度が増加するときに、一般に、インターレイヤがより軟らかくなり、よりブロッキングを受けやすくなり、その結果、不可能ではないとしても、ポリマーインターレイヤシートを分離することは困難である可能性がある。
【００１１】
滲出は関連するポリマー樹脂と可塑剤との相溶性を測定するために使用されるパラメータである。相溶性はポリマー樹脂と均一系を形成することができる可塑剤の能力である。ロールミキサー又は押出機中での混合の間に、可塑剤は機械的エネルギーの結果としてポリマー中に分散されている。可塑剤の含有量がその飽和点を超えると、滲出が発生し、可塑剤はインターレイヤから流出し、それはインターレイヤの取扱を困難にし、そしてインターレイヤ及び処理装置に汚染を生じさせる。
【００１２】
クリープは固体インターレイヤ材料が応力の影響下にゆっくりと移動したり、又は、永久的に変形する傾向である。多層ガラスパネルはインターレイヤのクリープの結果として変形し、そして細長くなる傾向があるので、クリープは問題となり得る。例えば、時間とともに、２枚のガラスパネルは互いに離間して摺動し始めることがある。これは、一般に、時間とともにポリマーが粘弾性流動することにより生じる。このように、増加した流動度での以前の試みでは、クリープがより大きくなる傾向があり、生じるインターレイヤの変形が大きくなる傾向があった。いくつかの状況では、このクリープは構造的欠陥を生じさせ、インターレイヤ及び得られる多層ガラスパネルの機械的強度を減少させることがある。
【００１３】
表面粗さは、一般に、インターレイヤ表面の組織における、より微細な表面不規則形状の尺度、すなわち、平坦化ポリマーインターレイヤシートの仮想平面から区別される表面上のピーク及び間隔として当業者に知られている。表面粗さの適切なレベルはラミネート化の間の良好な脱気性能のために必要とされる。表面粗さが低すぎると、脱気処理ができなくなる。他方、表面粗さが高すぎると、インターレイヤの大きな表面規則形状はラミネート化の間に除去することが困難になり、より多量のガスが多層ガラスパネル中に捕捉されることになる。表面粗さが低すぎても又は高すぎても、悪い脱気性能をもたらし、より多量の上記のバブリング及びデラミネーションの原因となる。一般に、表面粗さの程度は、インターレイヤを形成するために用いられる製造プロセスの結果として生じ、そしてインターレイヤの流動度に影響される。一般に、流動度の増加は、表面粗さの減少をもたらし、より脱気を困難とし、より多量のバブリング及びデラミネーションを生じさせるであろう。また、このようなバブリング及びデラミネーションは望ましくなく、インターレイヤ及び得られる多層ガラスパネルの構造的欠陥及び機械強度の減少をもたらすことがある。
【００１４】
要約とすると、デラミネーション及びバブリングは、波状又は反った基材を使用する場合に特に深刻である、多層ガラスパネルの分野で一般的な問題である。波状又は反った基材に関連するこれらの問題を修正しようとする試みでは、増加した厚さ又は流動度又はそれらの両方を有するインターレイヤを使用するのが一般的となった。以前に利用されたインターレイヤの増加した厚さ及び／又は流動度は、しかしながら、多数の他の不利な犠牲をもたらし、該犠牲としては、限定するわけではないが、製造コストの増加（すなわち、インターレイヤにおける厚さの増加に伴うコスト）、ブロッキング、クリープ、滲出、表面粗さ形成、機械的強度の減少、及び、製造能力の減少が挙げられる。
【発明の概要】
【００１５】
発明の要約
当該技術分野におけるこれら及び他の問題点のために、とりわけ、ポリ（ビニルブチラール）樹脂を含み、そしてトリエチレングリコールジ−（２−エチルヘキサノエート）、トリエチレングリコールジ−（２−エチルブチレート）、トリエチレングリコールジヘプタノエート、テトラエチレングリコールジヘプタノエート、ジヘキシルアジペート、ジオクチルアジペート、ヘキシルシクロヘキシルアジペート、ジイソノニルアジペート、ヘプチルノニルアジペート及びジブチルセバケートからなる群より選ばれる少なくとも1種の可塑剤ならびにエポキシ化植物油を含む混合物を含む、高流動性インターレイヤは本明細書中に記載される。インターレイヤは１００部のポリ（ビニルブチラール）樹脂あたりに約１５〜約１００部の混合物を含む。
【００１６】
特定の実施形態では、インターレイヤ中の混合物は１００部のポリ（ビニルブチラール）樹脂あたりに約１０〜約７５部の上記の群から選ばれる可塑剤を含む。混合物は、また、１００部のポリ（ビニルブチラール）樹脂あたりに約２５〜約５０部の上記の群から選ばれる可塑剤を含むことができる。別の実施形態において、混合物は１００部のポリ（ビニルブチラール）樹脂あたりに約５〜約９０部のエポキシ化植物油を含む。混合物は、 また、１００部のポリ（ビニルブチラール）樹脂あたりに約５〜約２５部のエポキシ化植物油を含むことができる。
【００１７】
特定の実施形態において、エポキシ化植物油はエポキシ化大豆油及びエポキシ化アマニ油からなる群より選ばれる。他の実施形態では、エポキシ化植物油はエポキシ化大豆油である。高流動性インターレイヤは、また、多層インターレイヤであることができる。
【００１８】
また、少なくとも１つの剛性基材及び高流動性インターレイヤを含む多層パネルを本明細書に開示する。高流動性インターレイヤはポリ（ビニルブチラール）樹脂、及び、トリエチレングリコールジ−（２−エチルヘキサノエート）、トリエチレングリコールジ−（２−エチルブチレート）、トリエチレングリコールジヘプタノエート、テトラエチレングリコールジヘプタノエート、ジヘキシルアジペート、ジオクチルアジペート、ヘキシルシクロヘキシルアジペート、ジイソノニルアジペート、ヘプチルノニルアジペート及びジブチルセバケートからなる群より選ばれる少なくとも1種の可塑剤ならびにエポキシ化植物油を含む混合物を含む。さらに、高流動性インターレイヤは１００部のポリ（ビニルブチラール）樹脂あたりに約１５〜約１００部の混合物を含む。
【００１９】
特定の実施形態において、混合物は１００部のポリ（ビニルブチラール）樹脂あたりに約５〜約９０部のエポキシ化植物油を含む。他の実施形態において、エポキシ化植物油はエポキシ化大豆油及びエポキシ化アマニ油からなる群より選ばれる。パネルは、また、光起電力セルをさらに含み、高流動性インターレイヤが光起電力セルをカプセル化していることがある。
【００２０】
また、１００部のポリ（ビニルブチラール）あたりに約６０〜約１００部のエポキシ化植物油を含むポリ（ビニルブチラール）層を含むインターレイヤも本明細書に開示される。このポリ（ビニルブチラール）層は約１０℃以下のガラス転移温度を有する。他の実施形態において、ポリ（ビニルブチラール）層は、約４℃以下のガラス転移温度を有することができる。
【００２１】
ポリ（ビニルブチラール）層は、また、トリエチレングリコールジ−（２−エチルヘキサノエート）、トリエチレングリコールジ−（２−エチルブチレート）、トリエチレングリコールジヘプタノエート、テトラエチレングリコールジヘプタノエート、ジヘキシルアジペート、ジオクチルアジペート、ヘキシルシクロヘキシルアジペート、ジイソノニルアジペート、ヘプチルノニルアジペート及びジブチルセバケートからなる群より選ばれる少なくとも1種の可塑剤をさらに含むことができる。この実施形態では、ポリ（ビニルブチラール）層は、１００部のポリ（ビニルブチラール）あたりに合計総量で約１００部未満のエポキシ化植物油及び可塑剤を含む。
【００２２】
特定の実施形態では、インターレイヤは多層インターレイヤである。他の実施形態では、インターレイヤは、第二のポリ（ビニルブチラール）層及び第三のポリ（ビニルブチラール）層をさらに含むことができ、該第二のポリ（ビニルブチラール）層及び第三のポリ（ビニルブチラール）層は約２５〜約４０℃のガラス転移温度を有し、第一のポリ（ビニルブチラール）層は第二のポリ（ビニルブチラール）層と第三のポリ（ビニルブチラール）層との間に配置されていることができる。
【００２３】
また、１００部のポリ（ビニルブチラール）あたりに２〜２０部のエポキシ化植物油を含むポリ（ビニルブチラール）層を含むインターレイヤも本明細書に開示される。このポリ（ビニルブチラール）層は約３５℃以上のガラス転移温度を有する。ポリ（ビニルブチラール）層は、約３９℃以上のガラス転移温度を有することができる。
【００２４】
いくつかの実施形態において、ポリ（ビニルブチラール）層はトリエチレングリコールジ−（２−エチルヘキサノエート）、トリエチレングリコールジ−（２−エチルブチレート）、トリエチレングリコールジヘプタノエート、テトラエチレングリコールジヘプタノエート、ジヘキシルアジペート、ジオクチルアジペート、ヘキシルシクロヘキシルアジペート、ジイソノニルアジペート、ヘプチルノニルアジペート及びジブチルセバケートからなる群より選ばれる少なくとも1種の可塑剤をさらに含むことができる。この実施形態では、ポリ（ビニルブチラール）層は、１００部のポリ（ビニルブチラール）あたりに合計総量で約５０部以下のエポキシ化植物油及び可塑剤を含む。
【００２５】
特定の実施形態では、インターレイヤは多層インターレイヤである。他の実施形態では、インターレイヤは、第二のポリ（ビニルブチラール）層及び第三のポリ（ビニルブチラール）層をさらに含むことができ、該第二のポリ（ビニルブチラール）層及び第三のポリ（ビニルブチラール）層は約２０℃〜約３５℃のガラス転移温度を有し、第一のポリ（ビニルブチラール）層は第二のポリ（ビニルブチラール）層と第三のポリ（ビニルブチラール）層との間に配置されていることができる。
【００２６】
また、少なくとも１つの剛性基材、及び、１００部のポリ（ビニルブチラール）あたりに約６０〜約１００部のエポキシ化植物油を含みそして約１０℃以下のガラス転移温度を有するポリ（ビニルブチラール）層を含む、多層パネルも本明細書に開示される。このポリ（ビニルブチラール）層は、また、約４℃以下のガラス転移温度を有することができる。
【００２７】
いくつかの実施形態において、ポリ（ビニルブチラール）層はトリエチレングリコールジ−（２−エチルヘキサノエート）、トリエチレングリコールジ−（２−エチルブチレート）、トリエチレングリコールジヘプタノエート、テトラエチレングリコールジヘプタノエート、ジヘキシルアジペート、ジオクチルアジペート、ヘキシルシクロヘキシルアジペート、ジイソノニルアジペート、ヘプチルノニルアジペート及びジブチルセバケートからなる群より選ばれる少なくとも1種の可塑剤をさらに含む。この実施形態では、ポリ（ビニルブチラール）層は１００部のポリ（ビニルブチラール）あたりに合計総量で１００部未満のエポキシ化植物油及び可塑剤を含む。
【００２８】
いくつかの実施形態では、インターレイヤは多層インターレイヤである。他の実施形態では、インターレイヤは、第二のポリ（ビニルブチラール）層及び第三のポリ（ビニルブチラール）層を含むことができ、該第二のポリ（ビニルブチラール）層及び第三のポリ（ビニルブチラール）層は約２５℃〜約４０℃のガラス転移温度を有し、第一のポリ（ビニルブチラール）層は第二のポリ（ビニルブチラール）層と第三のポリ（ビニルブチラール）層との間に配置されていることができる。
【００２９】
特定の実施形態において、剛性基材はガラスである。他の実施形態では、パネルは光起電力セルをさらに含み、インターレイヤは光起電力セルをカプセル化していることができる。
【００３０】
また、少なくとも１つの剛性基材、及び、１００部のポリ（ビニルブチラール）あたりに２〜２０部のエポキシ化植物油を含みそして約３５℃以上のガラス転移温度を有するポリ（ビニルブチラール）層を含む、多層パネルも本明細書に開示される。ポリ（ビニルブチラール）層は、また、約３９℃以上のガラス転移温度を有することができる。
【００３１】
いくつかの実施形態において、ポリ（ビニルブチラール）層はトリエチレングリコールジ−（２−エチルヘキサノエート）、トリエチレングリコールジ−（２−エチルブチレート）、トリエチレングリコールジヘプタノエート、テトラエチレングリコールジヘプタノエート、ジヘキシルアジペート、ジオクチルアジペート、ヘキシルシクロヘキシルアジペート、ジイソノニルアジペート、ヘプチルノニルアジペート及びジブチルセバケートからなる群より選ばれる少なくとも1種の可塑剤をさらに含む。この実施形態では、ポリ（ビニルブチラール）層は１００部のポリ（ビニルブチラール）あたりに合計総量で５０部未満のエポキシ化植物油及び可塑剤を含む。
【００３２】
いくつかの実施形態では、インターレイヤは多層インターレイヤである。他の実施形態では、インターレイヤは、第二のポリ（ビニルブチラール）層及び第三のポリ（ビニルブチラール）層を含むことができ、該第二のポリ（ビニルブチラール）層及び第三のポリ（ビニルブチラール）層は約２０℃〜約３５℃のガラス転移温度を有し、第一のポリ（ビニルブチラール）層は第二のポリ（ビニルブチラール）層と第三のポリ（ビニルブチラール）層との間に配置されていることができる。
【００３３】
特定の実施形態において、剛性基材はガラスである。他の実施形態では、パネルは光起電力セルをさらに含み、インターレイヤは光起電力セルをカプセル化していることができる。
【図面の簡単な説明】
【００３４】
図面の簡単な説明
【図１】図１は多層ガラスパネルを形成するように２枚の反った基材の間に配置された、エポキシ化植物油を含むインターレイヤの一実施形態を示す。
【発明を実施するための形態】
【００３５】
好ましい実施形態の説明
とりわけ、熱可塑性樹脂、エポキシ化植物油、及び、場合により、従来の可塑剤を含む、インターレイヤは本明細書に記載される。熱可塑性樹脂、エポキシ化植物（プラント）油、及び、場合により、従来の可塑剤の使用は、流動度の増加に典型的に関連する他の特性（例えば、ブロッキング及びクリープの増加、滲出、表面粗さ形成、機械的強度の低下、及び、製造能力の減少）を犠牲にすることなく、インターレイヤの流動度を増加させることができる相乗効果を形成する。この点について、エポキシ化植物油は流動性向上剤として作用し、高流動性インターレイヤをもたらす。その結果、得られた薄いインターレイヤが流動特性を改善しているので、多層パネルを形成する際に、より薄いインターレイヤを利用することができる。
【００３６】
用語「ポリマーインターレイヤシート」、「インターレイヤ」及び「ポリマーメルトシート」は、本明細書中に使用されるときに、一般に、単層シート又は多層インターレイヤを指すことができる。「単層シート」は、名称が意味するとおり、１つの層として押出された単一ポリマー層である。多層インターレイヤは、一方では、別々に押出された層、共押出層、又は別々に押出された層と共押出層の任意の組み合わせを含む複数の層を含むことができる。従って、多層インターレイヤは、例えば、単層シートを２つ以上組み合わせたもの（ 「複数層シート」）、２層以上の共押出層（「共押出シート」）、共押出シートを２つ以上組み合わせたもの、及び、少なくとも１つの単層シートと少なくとも1つの共押出シートの組み合わせ、及び、少なくとも１つの複数層シートと少なくとも１つの共押出シートの組み合わせを含むことができる。本開示の様々な実施形態では、多層インターレイヤは、互いに直接的に接触して配置された少なくとも２つのポリマー層（例えば、単層又は共押出多層）を含み、各層はポリマー樹脂を含み、下記より完全に詳述するとおりである。本明細書で使用するときに、「スキン層」は、一般に、インターレイヤ外側層を指し、そして「コア層」は、一般に、内側層を指す。このように、１つの例示的な実施形態はスキン層//コア層//スキン層となる。しかしながら、さらなる実施形態は、三層より多く（例えば、４、５、６又は１０層までの個々の層）を有するインターレイヤを含むことに留意すべきである。さらに、利用される任意の多層インターレイヤは、層の組成、厚さ又は配置などを操作することによって変化させることができる。例えば、１つの３層ポリマーインターレイヤシートにおいて、２つの表面層は従来の可塑剤及びエポキシ化植物油とともにポリ（ビニルブチラール）（「ＰＶＢ」）樹脂を含むことができ、一方、中間層は従来の可塑剤及び／又はエポキシ化植物油などが添加された又は添加されていない異なるＰＶＢ樹脂又は異なる熱可塑性材料を含むことができる。したがって、多層インターレイヤシートのスキン層及びコア層は同一の熱可塑性材料又は異なる熱可塑性材料を含むことができるものと考えられる。
【００３７】
以下に記載する実施形態はＰＶＢであるとしてポリマー樹脂に言及しているが、ポリマーが多層パネルでの使用に適した任意のポリマーであってよいことは当業者によって理解されるであろう。典型的なポリマーとしては、限定するわけではないが、ＰＶＢ、ポリウレタン、ポリ塩化ビニル、ポリ（エチレン−コ−ビニルアセテート）、これらの組み合わせなどが挙げられる。ＰＶＢ、ポリ塩化ビニル及びポリウレタンは一般的にインターレイヤのために好ましいポリマーである。ＰＶＢは、エポキシ化植物油を含む、本開示のインターレイヤと組み合わせて使用するときに特に好ましい。
【００３８】
本明細書に開示されるエポキシ化植物油を含むインターレイヤのより包括的な理解を容易にするために、本出願は、インターレイヤ中へのエポキシ化植物油の流動性向上剤としての添加を議論する前に、一般に及び本開示のインターレイヤの両方で、ならびに、その形成において、インターレイヤ中に見られる一般的な構成要素の要約から始まる。
【００３９】
ＰＶＢ樹脂は、酸触媒の存在下にブチルアルデヒドとポリビニルアルコール（「ＰＶＯＨ」）を反応させ、樹脂を分離、安定化及び乾燥させる既知の水性又は溶媒性アセタール化法によって製造される。このようなアセタール化法は、例えば、米国特許第２，２８２，０５７号及び同第２，２８２，０２６号明細書、及び、Vinyl Acetal Polymers, Encyclopedia of Polymer Science & Technology, 3rd edition, Volume 8, p 381-399、B.E. Wade (2003)に開示されており、それらの全開示を参照により本明細書に取り込む。樹脂は様々な形態で市販されており、例えば、Solutia Inc.からButvar（登録商標）樹脂として市販されている。
【００４０】
本明細書に使用されるときに、残留ヒドロキシル含有分（ＰＶＯＨとして計算）は処理が完了した後にポリマー鎖上に残存するヒドロキシル基の量を指す。例えば、ＰＶＢは、 ポリ（酢酸ビニル）をＰＶＯＨへと加水分解し、次いで、ブチルアルデヒドとＰＶＯＨを反応させることにより製造することができる。ポリ（酢酸ビニル）を加水分解するプロセスでは、典型的には、すべてのアセテート側基がヒドロキシル基に転化されるわけではない。さらに、ブチルアルデヒドとの反応は、典型的には、全てのヒドロキシル基がアセタール基に転化されるわけではない。結果的に、任意の完成したポリ（ビニルブチラール）では、典型的には、ポリマー鎖上の側基として残留アセテート基（酢酸ビニル基として）及び残留ヒドロキシル基（ビニルヒドロキシル基として）が存在するであろう。本明細書で使用されるときに、残留ヒドロキシル含有分は、ＡＳＴＭ１３９６による質量％基準で測定される。
【００４１】
様々な実施形態において、ポリ（ビニルブチラール）樹脂はＰＶＯＨとして計算して約９〜約３５質量％（ｗｔ％）のヒドロキシル基を含み、ＰＶＯＨとして計算して約１３〜約３０ｗｔ％のヒドロキシル基を含み、ＰＶＯＨとして計算して約９〜約２２ｗｔ％のヒドロキシル基を含み、又は、ＰＶＯＨとして計算して約１５〜約２２ｗｔ％のヒドロキシル基を含み、そして最も好ましくは、特定の実施形態では、ＰＶＯＨとして計算して約１７．７５〜約１９．８５ｗｔ％のヒドロキシル基を含む。樹脂は、また、アセテートなどのポリビニルエステルとして計算して、１５ｗｔ％未満の残留エステル基、１３ｗｔ％未満、１１ｗｔ％未満、９ｗｔ％未満、７ｗｔ％未満、５ｗｔ％未満、又は、１ｗｔ％未満の残留エステル基を含むことができ、残部はアセタールであり、好ましくはブチルアルデヒドアセタールであるが、場合により、例えば少量の他のアセタール基、例えば、２−エチルヘキサナール基を含むことができる（例えば、米国特許第５，１３７，９５４号明細書を参照されたい。その全開示を参照により本明細書に取り込む）。
【００４２】
なお、所与のタイプの可塑剤に関しては、ポリマー中の可塑剤の相溶性は、主にポリマーのヒドロキシル含有分によって決定される。より大きな残留ヒドロキシル含有分を有するポリマーは、通常、可塑剤相溶性又は容量を低減することと相関している。逆に、より低い残留ヒドロキシル含有分を有するポリマーは、通常、可塑剤相溶性又は容量を増加させるであろう。一般に、ポリマーの残留ヒドロキシル含有分と可塑剤の相溶性／容量との間のこの相関関係を操作し、ポリマー樹脂に可塑剤の適切な量の添加を行ない、複数のインターレイヤ間の可塑剤含有分の相違を安定的に維持するために利用することができる。
【００４３】
本開示のＰＶＢ樹脂は、低角レーザー光散乱を用いたサイズ排除クロマトグラフィーによって測定して、典型的には、５０，０００ダルトンを超える分子量を有し、好ましくは約７０，０００〜約２５０，０００ダルトンの分子量を有する。本明細書で使用されるときに、用語「分子量」は重量平均分子量を意味する。
【００４４】
様々な接着制御剤（「ＡＣＡ」）は本開示のインターレイヤに使用することができる。インターレイヤ配合物中のＡＣＡはガラスへのシートの接着性を制御し、それにより、ガラスラミネートの衝撃に対してエネルギー吸収を提供する。本開示のインターレイヤの種々の実施形態において、インターレイヤは、１００部の樹脂あたりに約０．００３部〜約０．１５部のＡＣＡ、１００部の樹脂あたりに約０．０１部〜約０．１０部のＡＣＡ、そして、１００部の樹脂あたりに約０．０１部〜約０．０４部のＡＣＡを含むことができる。このようなＡＣＡとしては、限定するわけではないが、米国特許第５，７２８，４７２号明細書（その全開示を参照により本明細書中に取り込む）に開示のＡＣＡ、残留酢酸ナトリウム、酢酸カリウム、マグネシウムビス（２−エチルブチレート）及び／又はマグネシウムビス（２−エチルヘキサノエート）が挙げられる。
【００４５】
他の添加剤は最終製品におけるその性能を向上させ、そしてインターレイヤに特定の追加の特性を付与するためにインターレイヤ中に取り込むことができる。このような添加剤としては、限定するわけではないが、当業者に公知の他の添加剤の中でも、染料、顔料、安定剤（例えば、紫外線安定剤）、酸化防止剤、ブロッキング防止剤、難燃剤、ＩＲ吸収剤又はブロッカー（例えば、インジウムスズオキシド、アンチモンスズオキシド、六ホウ化ランタン（ＬａＢ６）及びセシウムタングステンオキシド）、加工助剤、流動性向上剤、潤滑剤、衝撃改質剤、核形成剤、熱安定剤、ＵＶ吸収剤、ＵＶ安定剤、分散剤、界面活性剤、キレート化剤、カップリング剤、接着剤、プライマー、強化剤及び充填剤が挙げられる。
【００４６】
本開示のインターレイヤの種々の実施形態において、インターレイヤは０〜約８０、約１０〜約７５、約１５〜約６０、約２５〜約５０、約１５〜約５０、約１０〜約４０、約１５〜約４０、約２５〜約３８、約２９〜約３２、及び、約３０ｐｈｒ（１００部の樹脂あたりの部）の従来の可塑剤を含むことができる。もちろん、他の量は特定の用途に関して適切なときには使用されうる。
【００４７】
幾つかの実施形態において、従来の可塑剤は２０個未満、１５個未満、１２個未満又は１０個未満の炭素原子の炭化水素セグメントを有する。これらのインターレイヤにおける使用に適する従来の可塑剤としては、とりわけ、多塩基性酸又は多価アルコールのエステルが挙げられる。適切な可塑剤としては、例えば、トリエチレングリコールジ−（２−エチルヘキサノエート）（「３ＧＥＨ」）、トリエチレングリコールジ−（２−エチルブチレート）、トリエチレングリコールジヘプタノエート、テトラエチレングリコールジヘプタノエート、ジヘキシルアジペート、ジオクチルアジペート、ヘキシルシクロヘキシルアジペート、ジイソノニルアジペート、ヘプチルノニルアジペート、ジブチルセバケート及びそれらの混合物が挙げられる。より好ましい可塑剤は３ＧＥＨである。
【００４８】
本明細書中に使用されるときに、インターレイヤ中の可塑剤又は他の任意の成分の量は、質量／質量基準で、１００部の樹脂あたりの部（ｐｈｒ）として測定されうる。例えば、もし３０ｇの可塑剤が１００ｇのポリマー樹脂に添加されるならば、得られる可塑化されたポリマーの可塑剤の含有分は３０ｐｈｒである。本明細書中に使用されるときに、インターレイヤの可塑剤含有分が与えられるときに、可塑剤含有分はインターレイヤを製造するために使用されたメルト中の可塑剤のｐｈｒを参照して決定される。
【００４９】
可塑剤はポリマー鎖の間に入り込み、ポリマー鎖を離して空間を空ける（自由体積を増加させる）ことにより作用し、このようにして、ポリマー樹脂のガラス転移温度（Ｔｇ）を有意に低下させ（通常、０．５〜４℃／ｐｈｒ）、材料をより柔軟にする。この点で、インターレイヤ中の可塑剤の量はガラス転移温度（Ｔｇ）に影響を及ぼすように調節できる。ガラス転移温度（Ｔｇ）はインターレイヤのガラス状態から弾性状態への転移を示す温度である。一般に、より多量の可塑剤装填量はより低いＴｇをもたらす。従来の以前から利用されているインターレイヤは、一般に、Ｔｇが音響（騒音低減）用インターレイヤで約０℃から、ハリケーン及び航空機インターレイヤ用途で約４５℃までの範囲である。驚くべきことに、下記のとおり、エポキシ化植物油単独又は従来の可塑剤との組み合わせの添加では、本開示のインターレイヤは従来の可塑剤及びエポキシ化植物油の合計総量をより高い量としても、以前から利用されている従来のインターレイヤとほぼ同一のガラス転移温度、すなわち、０℃〜４５℃を維持することができる。特定の実施形態（例えば、従来の可塑剤との組み合わせでエポキシ化植物油を含む特定の単層インターレイヤ）で特に好ましいＴｇは約３０℃〜約３５℃の範囲である。
【００５０】
インターレイヤのガラス転移温度はインターレイヤの剛性とも相関している−ガラス転移温度が高いほど、インターレイヤは剛性である。一般に、３０℃以上のガラス転移温度を有するインターレイヤは風防強度及びねじり剛性を増加させる。他方、柔軟なインターレイヤ(一般に、３０℃より低いガラス転移温度のインターレイヤを特徴とする)は、音減衰効果(すなわち、音響特性)に寄与する。本開示のインターレイヤは約３０℃以上、約３５℃以上、約１０℃以下、そして約４℃以下のガラス転移温度を有する。本開示の多層インターレイヤはより柔軟なコア層とともに、より硬質又は剛性のスキン層をラミネートしたもの（例えば、剛性//柔軟//剛性）、より剛性なコア層とともに、より柔軟なスキン層をラミネートしたもの（例えば、柔軟//剛性//柔軟）を用いることにより、２種の有利な特性（すなわち、強度及び音響）を組み合わせる。様々な実施形態において、多層インターレイヤは、一般に、約２５℃〜約４０℃、約２０℃〜約３５℃、約２５℃以上、約３０℃以上、及び、約３５℃以上のガラス転移温度を有するスキン層を含み、そして約３９℃以上、約３５℃以上、約３５℃以下、約１０℃以下、及び、約４℃以下のコア層を含む。例えば、以下のものは幾つかの好ましい多層形態である。
（Ｔｇ＞２５℃）//（Ｔｇ＜１０℃）//（Ｔｇ＞２５℃）、
（２５℃＜Ｔｇ＜４０℃）//（Ｔｇ＜１０℃）//（２５℃＜Ｔｇ＜４０℃）、
（Ｔｇ＜３５℃）//（Ｔｇ＞３５℃）//（Ｔｇ＜３５℃）、及び、
（２０℃＜Ｔｇ＜３５℃）//（Ｔｇ＞３５℃）//（２０℃＜Ｔｇ＜３５℃）
これらの形態は単に例示であり、本開示により考えられる多層形態のタイプに限定を与えることを決して意図しない。
【００５１】
さらに、本明細書中に記載されるとおりのポリマーインターレイヤシートは多層パネル（例えば、ガラスラミネート又は光起電力モジュール又はソーラーパネル）において使用されうるポリマーインターレイヤシートの当業者に知られている任意の適切な方法により製造されうるものと考えられる。例えば、ポリマーインターレイヤシートは溶液キャスティング、圧縮成形、射出成形、溶融押出成形、メルトブロー成形又は当業者に知られているポリマーインターレイヤシート生産及び製造のための任意の他の手順によって形成され得ることが考えられる。さらに、多層ポリマーインターレイヤが利用される実施形態においては、これらの多層ポリマーインターレイヤは共押出、ブローフィルム、浸漬コーティング、溶液コーティング、ブレード、パドル、エアナイフ、印刷、粉体コーティング、スプレーコーティング又は当業者に知られている他の方法によって形成することができるものと考えられる。当業者に知られているポリマーインターレイヤシートを製造するための全ての方法は、本明細書に記載のポリマーインターレイヤシートを製造するための可能な方法として考えられるが、本願は押出成形法及び共押出成形法により製造されたポリマーインターレイヤシートに焦点を当てる。本発明の最終的な多層ガラスパネルラミネート及び光起電モジュールは当該技術分野で公知の方法を用いて形成される。
【００５２】
一般に、その最も基本的な意味では、押出成形は一定断面プロファイルの物体を作成するために使用される方法である。これは、最終製品のための所望の断面のダイを通して材料を押す又は引くことによって達成される。
【００５３】
一般に、押出成形法において、上述の任意の樹脂及び可塑剤を含む熱可塑性樹脂及び可塑剤を予め混合し、押出機デバイスに供給する。着色剤及びＵＶ抑制剤（液体、粉末又はペレット形態で）などの添加剤はしばしば使用され、押出機デバイスに到着する前に、熱可塑性樹脂又は可塑剤中に混合することができる。これらの添加剤は熱可塑性ポリマー樹脂中に取り込まれ、延伸により、得られるポリマーインターレイヤシートの特定の特性、及び、最終的な多層ガラスパネル製品（又は光起電力モジュール）におけるその性能を高める。
【００５４】
押出機デバイスでは、上記の任意の樹脂、従来の可塑剤、エポキシ化植物油及び他の添加剤を含む、熱可塑性原料及び可塑剤の粒子は、さらに混合され、そして溶融されて、温度及び組成が概して均一であるメルトを生じる。メルトが押出機デバイスの終端に到達すると、メルトは押出機ダイに推進される。押出機のダイは、最終ポリマーインターレイヤシート製品にそのプロファイルを与える熱可塑性樹脂押出法の構成要素である。一般に、ダイは、メルトがダイから出てくる筒状プロファイルから製品の端部プロファイル形状へと均一に流れるように設計されている。連続的なプロファイルが存在するかぎり、複数の形状をダイにより最終ポリマーインターレイヤシートに付与することができる。
【００５５】
特に、本願の目的で、押出ダイがメルトを連続プロファイルを成形した後の状態のポリマーインターレイヤを「ポリマーメルトシート」と呼ぶことにする。この方法のこの段階で、押出ダイは熱可塑性樹脂に特定のプロファイル形状を与えており、このようにして、ポリマーメルトシートを形成する。ポリマーメルトシートは全体にわたって非常に粘性であり、そして概して溶融状態である。ポリマーメルトシートにおいて、メルトは、まだ、シートが一般に完全に「硬化する」温度に冷却されていない。このため、ポリマーメルトシートが押出ダイを出た後に、一般に、現在使用されている熱可塑性押出成形法における次の工程はポリマーメルトシートを冷却デバイスで冷却することである。以前から使用されている方法で利用される冷却デバイスとしては、限定するわけではないが、スプレイジェット、ファン、冷却バス及び冷却ローラが挙げられる。冷却工程は、ポリマーメルトシートを概して均一な非溶融冷却温度のポリマーインターレイヤシートに硬化させるように機能する。ポリマーメルトシートとは対照的に、このポリマーインターレイヤシートは溶融状態でなく、高粘性ではない。むしろ、硬化した最終形態で冷却したポリマーインターレイヤシート製品である。本願の目的のために、この硬化し、冷却したポリマーインターレイヤを「ポリマーインターレイヤシート」と呼ぶことにする。
【００５６】
押出成形法のいくつかの実施形態では、共押出成形法を利用してもよい。共押出成形はポリマー材料の複数の層を同時に押出する方法である。一般に、このタイプの押出成形は、所望の最終形状に共押出ダイを通して、異なる粘度又は他の特性の異なる熱可塑性メルトの安定した体積スループットを溶融し、送達する２つ以上の押出機を利用する。共押出成形法において押出ダイを出てくる複数のポリマー層の厚さは、一般に、押出ダイを通したメルトの相対速度の調節、及び、各溶融熱可塑性樹脂材料を処理する個々の押出機のサイズによって制御することができる。
【００５７】
一般に、ポリマーインターレイヤシートの厚さ又はゲージは約１５ミル〜約６０ミル、約２０ミル〜約５０ミル、約１５ミル〜約３０ミルの範囲である（多層インターレイヤのスキン層及びコア層は約２ミル〜約２８ミルの厚さを有する）。しかしながら、インターレイヤが波状又は反った基材と組み合わせて使用されるときには、基材の反りに応じて、この範囲のより厚い末端値、例えば、３０ミル、４５ミル及び６０ミルのインターレイヤを用いることが一般的な実施となっている。以下でより詳細に議論されるように、従来の可塑剤及びエポキシ化植物油の組み合わせを使用した、本発明に記載の配合物は、有利には、ラミネートをオートクレーブ処理したときなどに、他の特性を犠牲にすることなく、流動度を改良することが可能であり、それにより、より薄いインターレイヤを使用することが可能になり、例えば、２２ミルのインターレイヤは３０ミルの従来のインターレイヤを、そして３３ミルのインターレイヤは４５ミルの従来のインターレイヤを、強化合わせガラス又は不適合ガラス対を有する任意の他のラミネートにおいて、置き換えることができる。これにより、製造及び生産コストを低減することができる。
【００５８】
エポキシ化植物油は、特に可塑剤及び安定剤として使用するためのポリ（塩化ビニル） （「ＰＶＣ」）に対する添加剤の一般的なクラスとして知られている。ＰＶＣの処理中に、塩化物は水素と反応して、塩酸（「ＨＣｌ」）を形成する。ＨＣｌは望ましくない色特性及び最終ＰＶＣの不安定性の原因となることがある。また、エポキシ化植物油はＨＣｌを中和するための酸掃去剤としてを機能する。このため、それはまた、熱安定剤とも呼ばれる。しかしながら、ＰＶＢとのエポキシ化植物油の使用は事実上存在せず、また、実際に勧められなかった。１つの理由はＰＶＢには塩化物が存在せず、ＰＶＢの処理において酸掃去剤が必要がないからである。さらに、エポキシ化植物油の大きな分子サイズ及び分子構造のために、エポキシ化植物油自体を標準ＰＶＢ樹脂と使用することは、剛性、Ｔｇ、ガラスへの接着性などの特性に関して、従来のインターレイヤと完全に同等であるポリマーインターレイヤを生成しない。
【００５９】
しかしながら、予想外に、エポキシ化植物油は、単独で又は従来の可塑剤と組み合わせて上手く使用して、インターレイヤの他の特性に負の影響を与えることなく、ＰＶＢインターレイヤにおける流動度を増加させることができることが今回発見された。本明細書で使用するときに、エポキシ化植物油はエポキシ化された天然の形態の実際の油（又はトリグリセリド）を意味する。これは、バイオディーゼルと当該技術分野において一般に呼ばれているモノアルキル（例えば、メチル、プロピル又はエチル）エステルのエポキシ化と対比される。本開示のエポキシ化植物油としては、限定するわけではないが、大豆油、パーム油、オリーブ油、トウモロコシ油、キャノーラ油、アマニ油、ナタネ油、ヒマシ油、ヤシ油、綿実油、パーム核油、米ぬか油、ベニバナ油、ゴマ油、ヒマワリ油、トール油及びそれらの混合物が挙げられる。エポキシ化大豆及びアマニ油が好ましく、King of Prussia, PennsylvaniaのArkema Inc.(Arkema)、Chicago, IL のHallstar Co. (Hallster)、Cleveland, OHのFerro Co. (Ferro)及びMiddlebury, CT のChemtura, Corp. (Chemtura)などの供給業者から容易に入手可能である。
【００６０】
さらに、塩−その用語は化学分野で一般に知られそして当業者に理解されている−を含有する原料エポキシ化植物油はインターレイヤの接着性に影響を及ぼすことを今回発見し、一方、塩を含まないエポキシ化植物油は及ぼさない。この点について、エポキシ化油中の塩の量は所望の接着性の量を制御するために変化させることができる。したがって、塩を実質的に含まないエポキシ化植物油、特にエポキシ化大豆油は、いくつかの実施形態において好ましい。塩を実質的に含まないこれらのエポキシ化植物油は、例えば、塩値（１ｇのエポキシ化植物油あたりのアルカリのモルで測定）が８．９×１０−６未満、約６．７×１０−６未満、約８．５×１０−８未満、約４．８×１０−８未満、約４．８×１０−８〜８．９×１０−６、そして約４．８×１０−８〜約８．５×１０−８である。このような、塩を実質的に含まないエポキシ化大豆油の例としては、Plasthall（登録商標） ESO (Hallstarから入手可能)、Vikoflex（登録商標） 7170 (Arkemaから入手可能)、Plas-Chek（登録商標） ESO (Ferroから入手可能)及びDrapex 6.8 (Chemturaから入手可能)が挙げられ、Plas-Chek（登録商標） ESO及びDrapex 6.8が特に好ましい。
【００６１】
好ましいけれども、塩を含まないエポキシ化植物油は当業者は容易に理解するであろうように、絶対に必要なわけではない。実際に、本明細書に開示されたインターレイヤのいくつかの実施形態は、塩が実質的により高いレベルであるエポキシ化植物油を含むインターレイヤを含む。
【００６２】
インターレイヤに所望の特性を付与するためにＰＶＢインターレイヤ中にエポキシ化植物油を取り込む方法は重要ではない。エポキシ化植物油（単独で、又は、従来の可塑剤と組み合わせて）は好ましくはメルト中に添加されそして押出される。インターレイヤがエポキシ化植物油及び従来の可塑剤の両方を含むときには、組み合わせは、本明細書中で、混合物と呼ぶ。エポキシ化植物油及び従来の可塑剤の混合物は、インターレイヤの流動度、ガラス転移温度、透明性及び接着性の所望の性能を提供するのに十分な濃度でメルト中に提供される。組み合わせた従来の可塑剤及びエポキシ化植物油混合物を含むインターレイヤでは、エポキシ化植物油は、約１〜約１００ｐｈｒ、約５〜約９０ｐｈｒ、約１〜約２５ｐｈｒ、約５〜約２５ｐｈｒ、約５〜約２０ｐｈｒ、及び、約８〜約１５ｐｈｒのエポキシ化植物油の濃度で、上述した従来の可塑剤とメルト中に取り込まれる。様々な実施形態において、混合物は、１００部のポリ（ビニルブチラール）樹脂あたりに約１５〜約４０部の従来の可塑剤、及び、１００部のポリ（ビニルブチラール）樹脂あたりに少なくとも約１部のエポキシ化植物油を含むことができる。他の実施形態において、混合物は、１００部のポリ（ビニルブチラール）樹脂あたりに約２５〜約３８部の従来の可塑剤、及び、１００部のポリ（ビニルブチラール）樹脂あたりに約８〜約１５部のエポキシ化植物油を含む。
【００６３】
例えば、スキン層及びコア層を含む、多層インターレイヤでは、スキン層及びコア層は、従来の可塑剤と組み合わせてエポキシ化植物油を含み、又は、単独でエポキシ化植物油を含むことができる。合わせた従来の可塑剤及びエポキシ化植物油を含む多層インターレイヤでは、エポキシ化植物油は、上述の濃度で従来の可塑剤とともにスキン層又はコア層のメルトに取り込まれる。単独でエポキシ化植物油を含む多層インターレイヤでは、コア層は、１００部のポリ（ビニルブチラール）樹脂あたりに約６０〜約１００部、又は、約２〜２０部のエポキシ化植物油を含むことができ、スキン層のエポキシ化植物油含有分は変化させることができる。
【００６４】
これらの実施形態のいずれにおいても、従来の可塑剤及びエポキシ化植物油は、上記のいずれかであることができる。好ましい実施形態では、 エポキシ化植物油はエポキシ化大豆油又はエポキシ化アマニ油のいずれかであり、可塑剤はトリエチレングリコールジ−（２−エチルヘキサノエート）（「３ＧＥＨ」）である。
【００６５】
上述したように、本開示のインターレイヤは単層シート又は多層シートとして使用することができる。種々の実施形態において、本開示のインターレイヤ（単層シートとして、又は多層シートとしてのいずれか）は多層パネル中に取り込まれることができる。
【００６６】
本明細書で使用されるときに、多層パネルは、上にポリマーインターレイヤをさらに配置したガラス、アクリル又はポリカーボネートなどの単一基材を含むことができ、ポリマーフィルムはポリマーインターレイヤ上にさらに配置されうる。ポリマーインターレイヤシートとポリマーフィルムとの組み合わせは、一般にバイレイヤと当該技術分野において呼ばれている。バイレイヤ構造物を含む典型的な多層パネルは（ガラス）//（ポリマーインターレイヤシート）//（ポリマーフィルム）であり、ここで、ポリマーインターレイヤシートは上述のとおりの複数のインターレイヤを含むことができ、そしてインターレイヤの少なくとも1つはエポキシ化植物油を単独で、又は、従来の可塑剤とともに含む。ポリマーフィルムは、通常、ポリマーインターレイヤシート単独で得られたものよりも良好な光学特性を提供し、性能向上層として機能する、滑らかな薄い剛性の基材を提供する。ポリマーフィルムは、ポリマーフィルム自身が、必要な耐貫通性及びガラス保持特性を提供するのではなく、赤外線吸収特性などの性能向上を提供する点で、本明細書で使用されるポリマーインターレイヤシートと異なる。ポリ（エチレンテレフタレート）（「ＰＥＴ」）は最も一般的に使用されるポリマーフィルムである。
【００６７】
さらに、多層パネルは、ソーラーパネルとして一般に当該技術分野で知られているものであることができ、該パネルはポリマーインターレイヤによりカプセル化された光起電力セルをさらに含み、該用語は当業者によって理解されるとおりである。そのような例では、インターレイヤはしばしば光起電力セル上にラミネートされ、（ガラス）//（ポリマーインターレイヤ）//（光起電力セル）//（ポリマーインターレイヤ）//（ガラス又はポリマーフィルム）などの構造物を含む。
【００６８】
本開示のインターレイヤは、最も一般的には、２つの基材を含み、好ましくはガラスシート対を含む多層パネルにおいて利用され、インターレイヤは２つの基材の間に配置されている。このような構造物の例は（ガラス）//（ポリマーインターレイヤシート）//（ガラス） であり、ポリマーインターレイヤシートは上記のとおりの多層インターレイヤを含むことができ、そしてインターレイヤの少なくとも1つはエポキシ化植物油を含む。当業者は上記以外の多数の構造物が本開示のインターレイヤを用いて製造することができることを容易に認識するであろうとおり、多層パネルのこれらの例は決して限定することを意図しない。
【００６９】
典型的なガラスラミネート化法は以下の工程を含む：（１）２つの基材（例えば、ガラス）及びインターレイヤのアセンブリを組み立てること、（２）該アセンブリを短時間ＩＲ輻射又は対流手段により加熱すること、（３）第一の脱気のために圧力ニップロールにアセンブリを通すこと、（４）アセンブリを約７０℃〜約１２０℃に再度加熱し、インターレイヤの縁をシールするのに十分な一時的接着をアセンブリに与えること、（５）アセンブリを第二の圧力ニップロールに通して、インターレイヤの縁をさらにシールし、さらなる取扱を可能にすること、及び、（６）該アセンブリを１３５℃〜１５０℃の温度で、１５０ｐｓｉｇ〜２００ｐｓｉｇの圧力で約３０〜９０分間、アセンブリをオートクレーブ処理すること。
【００７０】
当該技術分野で既知であり、商業的に実施されるインターレイヤ−ガラス界面の脱気（工程２〜５）における使用のための他の手段としては、空気を除去するために真空が利用される、真空バッグ及び真空リング法が挙げられる。
【００７１】
増加した流動度のために、本開示のインターレイヤは、反ったガラス基材又は欠陥を有する他のガラスで特に有用であることができ、該ガラスとしては、限定するわけではないが、強化又は焼き戻しガラス、耐熱強化ガラス及び化学強化ガラスが挙げられる。このような反ったガラス基材はアニール処理（又はフラット）ガラスと対比される。反りはガラスを含む多くの材料で起こり得る歪みの形であり、通常、不均一な内部又は外部応力から生じる。例えば、図１中の基材（１０）で示すように、ガラスの強化又は強靱化のプロセスは強化ガラスに若干の歪み及びローラー波形を形成し、アニール処理されたガラスよりも平らでなくなる。強化ガラスの２枚のシートを組み立てるときに、隙間が基材どうしの間及び基材とインターレイヤとの間に形成される。したがって、反ったガラスをインターレイヤに十分に結合するために、過去には、より厚いインターレイヤを一般に利用した。本インターレイヤ（１１）の増加した流動度では、インターレイヤ（１１）は図１に示されているとおり、反った基材（１０）の歪み及び波形に適合することができる。結果として、依然として優れた接着性を維持し、インターレイヤの他の重要な特性及び特徴を犠牲にすることなく、より薄いインターレイヤを反った基材とともに利用することができる。
【００７２】
上記の実施形態は反ったガラス基材で特に有用なインターレイヤを参照しているが、例えば、不適合ガラス又は光起電力用途（電機部品上での流動性が必要な場合）を含む、インターレイヤの流動性が重要であり得るいかなる場合にも特に有用であることを当業者は理解するであろう。
【００７３】
本開示のインターレイヤを理解するのを助けるために、ポリマーインターレイヤシートに関係する特性及び特徴ならびにポリマーインターレイヤシートの特性及び特徴を測定する式を理解することも有用である。「流動度」は、その用語が本明細書において使用されるときに、特定点荷重圧力（すなわち、４．５ｐｓｉ）が厚さ方向にサンプル表面に加えられそしてサンプルが１０℃／分の加熱速度で４０℃から１３５℃に加熱されるときの歪み（標準インターレイヤ厚さ０．７６ｍｍによって標準化されたサンプル厚さの減少）として測定される。流動度は熱機械分析装置によりＤＦ１３５として一般に測定される。例として、０．２４２ｍｍの流動度は０．７６ｍｍの厚さのインターレイヤが上記の試験で厚さ方向に０．２４２ｍｍ変形することを意味する。本開示のインターレイヤは約０．２０ｍｍより大きい、約０．２２ｍｍより大きい、約０．２３ｍｍより大きい、約０．２４ｍｍより大きい、及び約０．２２ｍｍ〜０．２４ｍｍの流動度を有する。
【００７４】
滲出は可塑剤と関係するポリマー樹脂との相溶性を測定するために使用されるパラメータである。相溶性はポリマー樹脂と均一系を形成することができる可塑剤の能力である。可塑剤及びポリマーをロールミキサー中又は押出機中で混合したときに、可塑剤は機械エネルギーの結果としてポリマー内に分散される。滲出を測定するために、シートサンプルを所与の相対湿度及び一定温度で貯蔵しそして状態調節し、シートサンプルをオイル滲出に関して周期的に調べる。試験の最後に、シート上の表面オイルを除去し、そしてシートを質量計量する。サンプルの質量が試験前後で同一であるならば、滲出は起こらなかった。
【００７５】
本明細書に開示されるポリマーインターレイヤを記載するために使用される別のパラメータはヘイズ値又はパーセントを測定することによって決定される透明性である。物体が材料を通して見られたときに、材料のフィルム又はシートを通過する際に散乱される光は、かすんだ又は煙りの部分を生成することができる。このように、ヘイズ値は入射光と対比した、サンプルによる散乱光の定量値である。％ヘイズのテストは、Hunter Associates (Reston, VA)から入手可能なModel D25などの曇り計量器を用いて、 ATSM D 1003-61 (再承認、1977)-観測角２°でイルミナントCを用いた手順Ａにより行う。本開示のインターレイヤは、約５％未満、約３％、約２％、約１％及び約１％未満の％ヘイズを有する。
【００７６】
ガラス転移温度もまた、本開示のポリマーインターレイヤを記載するために使用される。ガラス転移温度（Ｔｇ）は動的機械熱分析（ＤＭＴＡ）によって測定した。ＤＭＴＡは試料のパスカルでの貯蔵（弾性）率（Ｇ'）、パスカルでの損失（粘性）弾性率（Ｇ"）、損失（減衰）係数（ＬＦ）[tan(δ)]を、所与の周波数及び温度スウィープ速度で、温度の関数として測定する。１Ｈｚの周波数及び３℃／分の温度スウィープ速度をここで使用した。Ｔｇは次いで℃の温度スケールでの損失係数ピークの位置によって決定される。
【００７７】
本明細書に開示されるポリマーインターレイヤを記載するために使用される別のパラメータは、２つのポリマーインターレイヤが互いに積み重ねられた後のスタック付着剥離力、すなわち、一方のポリマーインターレイヤをもう一方のポリマーインターレイヤから剥離するのに必要な力の量である。スタック付着剥離力はシミュレートされた顧客の平均操作条件下で積層する際にポリマーインターレイヤのブロッキングの発生又はスタック固着度を予測するために使用される測定値である。
【００７８】
一般に、開示のインターレイヤのスタック付着剥離力は以下のとおりに決定される。まず、目標湿分レベルに到達するように、シートをある時間、ある温度に条件調整する。例えば、ポリマーインターレイヤは、約０．４０％の目標湿分レベルに到達するように、約４時間、約３７．２℃で条件調整される（一般に、一定の温度及び湿度（ＲＨ）のチャンバなどの制御された環境で）。条件調整後に、ポリマーインターレイヤを同一のサイズのサンプルに切断し、その後、対として組み立て、各対はポリエチレンシートによって分離される。対を、その後、積層体をシミュレートするために、互いの上に配置する。一般的に、最少で８つの対、最大で１４の対を試験で使用する。積層体が完成すると、基材カバーは（任意の可能な基材が考えられる）は積層体の上に配置され、基材カバーの上に錘が配置され、積層体に追加の下向きの圧力を付与する。積層体を設定時間、これらの条件下に保持する。１つの実施形態では、積層体を約２４時間、これらの条件下で保持する。各シート対を積層体から分離し、室温条件にする。次の工程において、分離された一対のシートの各々は、９０°の角度でインターレイヤを剥離するように構成された剥離試験機（１２．７ｃｍ／分のクロスヘッド速度）で互いから「剥離」される。シートを分離するのに必要な力は、その後、インターレイヤの試験片の幅で測定された力を除算することにより測定し（サンプルについての平均スタック付着剥離力として）、そして、線インチあたりのポンドの単位（「ＰＬＩ」）で表現する。
【００７９】
パンメル接着性は本明細書に開示されるポリマーインターレイヤを記載するために使用される別のパラメータである。パンメル接着試験は広く世界中で使用され、３０年以上にわたって標準ソルティア手順となっている。ラミネート構造において、ガラスのインターレイヤへの接着レベルを測定する。ガラスへのインターレイヤの接着性はガラス−インターレイヤ構造の耐衝撃性及び長期安定性に大きな影響を与える。この試験では、ラミネートを０°Ｆに冷却し、スチールプレート上で１ポンドのハンマーで４５°の角度で手でたたく。次いで、サンプルを室温になるまで放置し、その後、インターレイヤに付着していない全ての割れたガラスを除去する。インターレイヤに付着したままのガラスの量を視覚的に標準セットと比較する。標準品はインターレイヤに接着したままでいるガラスの様々な程度のスケールに対応する。例えば、ゼロのパンメル標準では、インターレイヤに接着されたままのガラスが本質的にない。一方、１０のパンメル標準では、本質的に１００％のガラスがインターレイヤに接着したままである。パンメル値はグループ分けされ、同様の試料に関して平均化される。報告値は、グループの平均パンメル値及び個々の表面についての最大範囲のパンメル接着等級を表す。本開示のインターレイヤはパンメル接着等級が４より大きく、６より大きく、８より大きい。
【００８０】
測定される最後のパラメータは本明細書に開示されたインターレイヤを含む光起電力モジュールの電力出力である。電力出力は、Spi-Sun Simulator 4600SLPでのワットの最大電力出力（Ｐｍａｘ）として測定される。光電池モジュールのＰｍａｘを時刻ゼロで測定し、また、モジュールが高温高湿環境下にさらされたときに経時的に測定した。後者の場合には、モジュールは、８５℃、８５％相対湿度に設定した環境チャンバ内に入れ、そしてモジュールを約１週間に一度取り出し、２５℃に冷却し、次いで、Ｐｍａｘを試験した。
【実施例】
【００８１】
例
【００８２】
本開示のインターレイヤ（「開示のインターレイヤ」と指定し、下記の表１においてＤＩ  １〜４として示す）の流動性の改善は、最も容易に、３８質量部のトリエチレングリコールジ−（２−エチルヘキソネート）（「３ＧＥＨ」）を含む標準的な先行技術の従来のインターレイヤ（「従来のインターレイヤ」と指定し、下記の表１においてＣＩ  １及びＣＩ  ２として示す）と比較することによって理解することができる。さらに、例示的な開示のインターレイヤは滲出、透明性、固着性及びパンメル接着性、流動性ならびに開示のインターレイヤを含むＰＶモジュールについての電力出力について試験し、これらの他の特性は悪影響を受けなかったことを示す。これらの例は他の有利な品質とともに、インターレイヤの流動性の増加を示している。開示のインターレイヤは、また、滲出なし、最適な透明性、低スタック付着性、高パンメル接着性及び高電気出力を含む他の重要な特性を維持した。
【００８３】
例示的なインターレイヤは、下記表１に示すとおり、１００部の、１８．７質量％の残留ヒドロキシル基及び２％の酢酸ビニル残基を有するポリ（ビニルブチラール）樹脂、様々な量の３ＧＥＨ、エポキシ化大豆油（ＥＳＯ）及びのブロック防止剤、及び他の一般的な添加剤（アンチブロッキング剤以外）の混合物を混合し、該混合物を溶融押出することにより製造した。すべてのインターレイヤシートを約０．４ｗｔ％の湿分含有量に条件調整した。
【００８４】
【表１】
0005876579.tif 000002
【００８５】
例１
【００８６】
【表２】
0005876579.tif 000003
【００８７】
表２は従来の可塑剤とエポキシ化大豆油の組み合わせが従来のインターレイヤと比較してＴｇを低減することなくインターレイヤの流動性を一貫して増加させることを示す。上記に示すとおりの、より流動性の高いインターレイヤは強化ガラス又は不適合ガラスなどと用いて特に有用であることができる。というのは、流動性の増加は、２つの基材が組み立てられるときに生来的に生じる隙間をインターレイヤが充填することができるからである。より高い流動性のインターレイヤのＴｇが従来のインターレイヤと同一レベルに維持されることも等しく重要であり、それにより、同等のインターレイヤ取扱性のためにインターレイヤの機械強度を維持することができる。さらに、従来の可塑剤の量及びエポキシ化大豆油の量の適切な組み合わせでは、インターレイヤは滲出を経験しない。
【００８８】
さらに、表２はエポキシ化大豆油の関係するＰＶＢ樹脂との驚くべき相溶性を示す。上記のとおり、ＰＶＢ及びＰＶＣの異なる特徴及び特性のために、エポキシ化大豆油はＰＶＢと相溶性がないと以前は当業者に考えられていた。しかし、今回、エポキシ化植物油を開示の範囲内で従来の可塑剤と組み合わせたときに、エポキシ化植物油は特定の範囲の組成でＰＶＢ樹脂と相溶性であることができることが判った。もちろん、もし過剰の量のエポキシ化植物油をＰＶＢ樹脂に添加すると、滲出が起こるであろう。そのことは当業者によく理解されている。
【００８９】
例２
【００９０】
【表３】
0005876579.tif 000004
【００９１】
表３はヘイズ又は光学透明性試験の結果を示す。この表はエポキシ化大豆油を含むラミネートが非常に低いヘイズレベルを維持することを示す。実際、エポキシ化大豆油を添加したポリマーインターレイヤを含むラミネートの透明性（ヘイズレベル）は従来のインターレイヤの透明性又はヘイズレベルに匹敵した。
【００９２】
例３
【００９３】
【表４】
0005876579.tif 000005
【００９４】
表４はスタック付着剥離力の結果を示す。この試験において、積層体は６９０００Ｐａの圧力下に４０℃で２４時間維持される。表４に示される結果は、従来のインターレイヤと比較したときに、エポキシ化大豆油の添加によりスタック付着剥離力が好ましく低減されることを示す。
【００９５】
例４
【００９６】
【表５】
0005876579.tif 000006
【００９７】
表５はパンメル接着性試験の結果を示す。この表はエポキシ化大豆油を添加したポリマーインターレイヤを含むラミネートのパンメル接着性が従来のインターレイヤのパンメル接着性に匹敵することを示す。
【００９８】
例５
【００９９】
光起電力モジュールをサンプルＤＩ３を用いて、サンプルＣＩ１（表１に記載されるとおり）を比較として、ラミネート化した。モジュールは３ｍｍガラス及び５インチ×５インチの結晶性ＰＶセルを標準タビングワイヤとともに含む。ラミネート化をNisshinbo 1522Nバキュームラミネータにて１６５℃で４分真空時間及び７分のプレス時間で行った。ラミネート化したＰＶモジュールを、その後、なおも圧力下の間に１２０℃に冷却した。両方のモジュールの標準試験は、開示のインターレイヤを含むＰＶモジュールならびに従来のインターレイヤを含むＰＶモジュールは、開示のインターレイヤ（２２ミル）が従来のインターレイヤ（３０ミル）よりも約２７％薄いけれども、収縮又は気泡形成の問題がないことを示した。
【０１００】
ラミネート化ＰＶモジュールは、その後、上記の試験に従って最大電力出力に関して試験した。この試験の結果を下記の表６に示す。
【０１０１】
【表６】
0005876579.tif 000007
【０１０２】
表６はエポキシ化大豆油を添加したポリマーインターレイヤとともにラミネート化したモジュールの最大電力出力Ｐmaxは従来のインターレイヤとともにラミネート化したモジュールの最大電力出力Ｐmaxに匹敵することを示す。
【０１０３】
例６
【０１０４】
例示の多層インターレイヤ（「多層インターレイヤ」と指定し、そして下記の表７にＭＬＩ５〜７として示すとおり）を最初に個々の層（スキン層及びコア層）を製造し、その後、一緒にラミネート化して、インターレイヤを形成することにより調製した。スキン層は１００部のポリ（ビニルブチラール）樹脂であって、１７．７〜１８．７質量％の残留ヒドロキシル基を有する樹脂及び下記の表７に示すとおり約４５ｐｈｒ及び４０ｐｈｒの量で添加されたエポキシ化大豆油（ＥＳＯ）及び他の一般的な添加剤の混合物を混合し、そして溶融押出成形することにより製造した。スキン層は約７ミル及び約２０ミルの厚さで製造した。コア層は１００部のポリ（ビニルブチラール）樹脂であって、９．２質量％の残留ヒドロキシル基を有する樹脂及び下記の表７に示すとおり約９０ｐｈｒの量で添加されたエポキシ化大豆油（ＥＳＯ）及び他の一般的な添加剤の混合物を混合し、そして溶融押出成形することにより製造した。コア層は約１０ミル及び約２０ミルの厚さで製造された。すべてのスキン層及びコア層を約０．４ｗｔ％湿分含有分に条件調整した。その後、スキン層をそれぞれのコア層と一緒にラミネート化した（層は交互に共押出することもできたが）。下記の表７中の例では、スキン層の組成及び厚さは各それぞれの多層インターレイヤに対して同一である。同一の組成を有するスキン層は、しかしながら、決して必要であるわけではない。
【０１０５】
【表７】
0005876579.tif 000008
【０１０６】
表７はスキン層１及び３ならびにコア層２において、それぞれ、異なる質量％残留ヒドロキシル基を有するＰＶＢ樹脂及び異なる含有分のＥＳＯを含む多層インターレイヤの例の構成を示す。表７に示すとおり、このような多層インターレイヤはスキン層について１つのＴｇ及びコア層についてもう一つのＴｇという２つのＴｇを有する。通常、非常に低いＴｇ（例えば、ＭＬＩ５〜７中のコア層）を有するインターレイヤは望ましい騒音減衰性を提供するが、非常に粘着性でかつ軟質であり、取扱が困難で、良好な耐衝撃性を有しないであろう。他方、標準的なＴｇ（例えば、ＭＬＩ５〜７中のスキン層）を有するインターレイヤは良好な耐衝撃性を提供し、取扱に関する問題がないが（すなわち、ブロッキングを生じない）、望ましい騒音低減性能を提供しない。表７中の多層インターレイヤは、しかしながら、１つの多層インターレイヤ中で騒音低減及び耐衝撃性のこれらの２つの望ましい属性を提供し、取扱が容易であり、そしてブロッキングを受けず、すなわち、騒音低減（非常に低いＴｇを有するコア層の結果として）及び良好な取扱性及び耐衝撃性性能（非常に高いＴｇを有するスキン層の結果として）の組み合わせ性能を提供する。
【０１０７】
結論として、本明細書中に記載のエポキシ化植物油を含むインターレイヤは当該技術分野において以前から利用されている従来のインターレイヤよりも多くの利点を有する。一般に、エポキシ化植物油単独での使用又は従来の可塑剤との組み合わせでのその使用により、多層ガラスパネルの製造のための処理及び原材料コストを低減し、そして効率及び全体としての生産量を増加させることになる。これらの利点に加えて、当該技術分野において以前から利用されているポリマーインターレイヤと比較して、本明細書中に記載のとおりのエポキシ化植物油を含むポリマーインターレイヤは、当業者が流動度の増加とともに予測する他の特性の犠牲を伴わずに、増加した流動度を有する。他の利点は当業者に容易に明らかであろう。
【０１０８】
本発明を、現在のところ好ましい実施形態と信じられるものを含めて特定の実施形態の説明に関連して開示してきたが、詳細な説明は例示を意図しており、本開示の範囲を限定するものと理解されるべきでない。当業者に理解されるとおり、本明細書中に詳細に記載した実施形態以外の実施形態は本発明に包含される。記載の実施形態の変形及び変更は本発明の精神及び範囲から逸脱することなくなされることができる。
【０１０９】
本開示の任意の単一成分について与えている任意の範囲、値又は特性は、適切な場合には、本開示の任意の他の成分について与えている任意の範囲、値又は特性とともに相互互換的に使用し、それにより、本明細書全体を通して与えているとおりの各成分についての定義値を有する実施形態とすることができる。例えば、適切な場合には、任意の示された範囲の可塑剤を含むことに加えて、また、任意の示された範囲のエポキシ化植物油を含むことに加えて、任意の示された範囲の残留ヒドロキシル含有分を有するポリ（ビニルブチラール）を含むインターレイヤは形成され、それにより、本開示の範囲内であるが、示すには煩雑となる多くの変形実施形態を形成することができる。さらに、エポキシ化植物油などの属性又はカテゴリーに提供される範囲は、また、特に指示がないかぎり、エポキシ化大豆油などの属性内の種、又は、カテゴリーの構成要素にも適用されうる。
【図１】
0005876579.tif 000009